(57)【特許請求の範囲】
【請求項１】
廃棄物処分場に敷設される遮水シートの上面に載置して当該遮水シートを保護するための滑り止め機能付き保護マットであって、所定厚みを有する不織布と、前記不織布の表裏いずれか一方に接合され一体化された滑り止め層とを備え、前記滑り止め層が、熱可塑性樹脂重合体よりなる直径約０．５〜２ｍｍの連続線条体の多数本が互いに交差しながら各々水平方向に不規則にあるいは規則的に屈曲あるいは湾曲して延びるとともに前記多数本の連続線条体は互いに交差するポイントにおいて融着されてなる平面網状体からなることを特徴とする廃棄物処分場で使用される滑り止め機能付き保護マット。
【請求項２】
廃棄物処分場に敷設される遮水シートの上面に載置して当該遮水シートを保護するための滑り止め機能付き保護マットであって、表裏いずれか一方に熱硬化性樹脂を塗装した所定厚みを持つ不織布からなり、前記熱可塑性樹脂の塗装は、前記不織布における樹脂塗装面側の繊維が当該樹脂により被覆される程度であって、前記不織布における樹脂塗装面側の繊維間空隙が当該樹脂により閉塞されない程度であることを特徴とする廃棄物処分場で使用される滑り止め機能付き保護マット。
【発明の詳細な説明】
【０００１】
【発明の属する技術分野】
本発明は、廃棄物処分場にて使用される滑り止め機能付き保護マット（以下、単に「保護マット」ともいう）に関し、詳しくは、廃棄物処分場（一般廃棄物処分場、産業廃棄物最終処分場等）に敷設される遮水シートの上面に載置して当該遮水シートが外的圧力や太陽光線（紫外線を含む）などにより損傷しないように保護するための滑り止め機能付き保護マットに関し、更に詳しくは、斜度４０度以上でも滑り落ちないといった優れた滑り止め機能を備えた保護マットに関する。
【０００２】
【従来の技術と発明が解決しようとする課題】
廃棄物処理場は、地盤に掘られた穴によって形成され、処理場の略全域に遮水シートを敷設し、その上から当該遮水シートを保護すべく不織布を重ね合わせるのが一般的である。
【０００３】
しかしながら、従来、処理場における傾斜面で、遮水シートの上面に敷設した不織布が滑り落ちるといった問題が多発したため、この問題を解消すべく、次のような手段が採られた。すなわち、遮水シートの上に不織布を敷設したのち、アンカーピンを所定間隔ごとに打ち込んで滑り落ち防止を期待するといった手段が採られた。これにより一応、遮水シート上の保護マット（不織布）が滑り落ちるといった問題は解消されるものの、ピンの打ち込みにより遮水シートの機能が損なわれるといった新たな問題が発生した。
【０００４】
そのため、アンカーピンに使用に代えて次のような手法が採られた。すなわち、不織布の裏面（遮水シートと当接する側の面）に粘着加工を施し、この粘着力（接着力）を利用して不織布の滑り止めを防止する手法が採られた。
【０００５】
しかしながら、この方法を採ることにより離形紙が必要となり、施工時において、不織布を敷設する度ごとに離形紙を剥がす必要があるため作業能率が低下するといった問題もさることながら、大量のゴミ（剥がされた離形紙）が発生するといった大きな社会問題を招いた。
【０００６】
［発明の目的］
本発明は、上記の実情に鑑みてなされたものであり、その目的は、遮水シートの機能を損なわず、またゴミの大量発生を招かない、優れた滑り止め機能を備えた保護マットを提供するところにある。
【０００７】
【課題を解決するための手段】
請求項１に記載の保護マットは、廃棄物処分場に敷設される遮水シートの上面に載置して当該遮水シートを保護するための滑り止め機能付き保護マットであって、所定厚みを有する不織布と、前記不織布の表裏いずれか一方に接合され一体化された滑り止め層とを備え、前記滑り止め層が、熱可塑性樹脂重合体よりなる直径約０．５〜２ｍｍの連続線条体の多数本が互いに交差しながら各々水平方向に不規則にあるいは規則的に屈曲あるいは湾曲して延びるとともに前記多数本の連続線条体は互いに交差するポイントにおいて融着されてなる平面網状体からなるものである。
【００１１】
請求項２に記載の保護マットは、廃棄物処分場に敷設される遮水シートの上面に載置して当該遮水シートを保護するための滑り止め機能付き保護マットであって、表裏いずれか一方に熱硬化性樹脂を塗装した所定厚みを持つ不織布からなり、前記熱可塑性樹脂の塗装は、前記不織布における樹脂塗装面側の繊維が当該樹脂により被覆される程度であって、前記不織布における樹脂塗装面側の繊維間空隙が当該樹脂により閉塞されない程度であることを特徴とするものである。
【００１２】
【発明の実施の形態】
不織布
本発明の保護マットを構成する不織布は、遮水シートの保護、具体的には外的圧力や紫外線等によって遮水シートが損傷するのを防ぐ目的で、当該遮水シートの上面に敷設される。
【００１３】
前記不織布としては、ポリエステル、ポリプロピレンなどの化学合成繊維からなる長繊維、短繊維を、ニードルパンチング製法、スパンボンド製法、バインダーによる接合製法などによって製造された、目付４００〜１７００ｇ／ｃｍ２の不織布、反毛フエルトが挙げられるが、これによって限定されるものではない。ただ、前述したような役割を担うため、５００Ｎ以上の高い貫入抵抗性を有しているものや、遮光性、耐候性、遮蔽性、耐久性に優れているものがより好適に用いられる。
【００１４】
その厚みとしては、使用する廃棄物処分場の性質や規模により変わるので一概には言えないが、例えば厚み５ｍｍ〜５ｃｍである。
【００１５】
滑り止め層
上記不織布の表裏いずれか一方に取着され一体化される滑り止め層としては、
（１）熱可塑性樹脂重合体よりなる直径約０．５〜２ｍｍの連続線条体の多数本が互いに交差しながら各々水平方向に不規則に屈曲あるいは湾曲して一方側から他方側に向けて延びるとともに前記多数本の連続線条体は互いに交差するポイントにおいて融着されてなる平面網状体からなるもの
（２）所定の幅寸法を以て、例えば互いに平行に塗布された複数列の軟質合成樹脂成形体よりなりもの
（３）起毛加工処理を施すことにより積極的に毛羽立ちを多くして摩擦抵抗を高めた他の不織布からなるもの、
（４）表裏いずれか一方に熱硬化性樹脂を塗装し硬化させてなる塗膜物よりなりもの、が挙げられる。
【００１６】
上記（１）の滑り止め層において使用される熱可塑性樹脂重合体としては、成形後において軟質でゴム的性質（弾性体としての性質）を備えていることが好適であり、例えばエチレン−酢酸ビニル共重合体、エチレン−（メタ）アクリル酸共重合体、エチレン−（メタ）アクリル酸メチル共重合体、エチレン−（メタ）アクリル酸エチル共重合体、エチレン−メタクリル酸メチル−アクリル酸三元共重合体などが挙げられる。これらの重合体の単独または２種以上の混合物の溶融物を不織布の一方の面に紡出して、不織布上に連続線条体の多数本を形成するわけであるが、この際、当該連続線条体の直径は０．５ｍｍ〜２ｍｍの範囲に抑える必要がある。連続線条体の直径が０．５ｍｍ未満の場合には、紡糸孔（紡出孔）の目詰まりが生じやすく紡糸工程が円滑に行なわれなくなり、また不織布の上に紡出した際に当該不織布の内部に入り込んでしまい、滑り止め機能がそれほど期待できない場合が生じるおそれが十分にある。連続線条体の直径が２ｍｍを超える場合、必要以上に樹脂量が多くなって不経済を招くというばかりか、不織布における滑り止め層側の平滑性が著しく損なわれ、滑り止め機能に支障を来す可能性がある。なお、より好ましい範囲は直径１〜２ｍｍである。
【００１７】
また、上記連続線条体の多数本によって不織布の面上に平面網状体が形成するわけであるが、当該平面網状体の目付は、例えば３００〜６００ｇ／ｍ２であることが、滑り止め機能が最大限に発揮されるという理由で好ましい。
【００１８】
上記構成の（１）の滑り止め層にあっては、不織布の面上において、連続線条体の多数本が互いに交差しながら各々水平方向に不規則に屈曲あるいは湾曲して一方側から他方側に向けて延びるとともに前記多数本の連続線条体は互いに交差するポイントにおいて融着された平面網状体が形成されているので、この滑り止め層を遮水シートの上面に加圧することにより平面網状体における網目の部分が遮水シートの上面に対して吸盤のように働き、多数本の連続線条体自身による滑り止め効果と相俟って、遮水シートと保護マットとが互いにしっかりと吸着してズレ（滑り落ち）が防止できる。
【００１９】
上記（２）の滑り止め層において使用される合成樹脂としては、成形後において軟質でゴム的性質（弾性体としての性質）を備えていることが好適であり、例えばエチレン−酢酸ビニル共重合体、エチレン−（メタ）アクリル酸共重合体、エチレン−（メタ）アクリル酸メチル共重合体、エチレン−（メタ）アクリル酸エチル共重合体、エチレン−メタクリル酸メチル−アクリル酸三元共重合体などが挙げられる。この（２）の滑り止め層は、上述したように、所定の幅寸法を以て、例えば互いに平行に塗布された複数列の軟質合成樹脂成形体よりなるものであるが、塗装の際、前記した１列の軟質合成樹脂成形体と、これと隣り合う他の列の軟質合成樹脂成形体との間に、該軟質合成樹脂成形体が付与されていないかあるいは塗工厚みを比較的薄くした“粗なる部分”を存在させる必要がある。
【００２０】
このような構造の滑り止め層を備えた保護マットを遮水シートの上面に加圧することにより、複数列の軟質合成樹脂成形体の中間に存在する“粗なる部分”が遮水シートの上面に対して吸盤のように働き、多数列の軟質合成樹脂成形体自身による滑り止め効果と相俟って、遮水シートと保護マットとが互いにしっかりと吸着してズレ（滑り落ち）が防止できる。
【００２１】
前記軟質合成樹脂成形体の厚みとしては、例えば０．５ｍｍ〜２ｍｍであり、軟質合成樹脂成形体の１列分の幅寸法としては、例えば５ｍｍ〜５ｃｍであり、前記“粗なる部分”の幅寸法は、例えば０．５ｍｍ〜５ｍｍ程度である。
【００２２】
上記（３）の滑り止め層は、前述したように、積極的に毛羽立ちを多くして摩擦抵抗を高めた他の不織布からなり、この不織布を前記不織布の下面に接合（重合）して保護マットを形成するわけであるが、毛羽立ちを多くすれば、繊維自身の、遮水シート上面に対するロック効果（係止効果）が上昇（向上）し、これにより優れた滑り止め機能が発揮する。従って、滑り止め層を持たせる不織布の繊維径を比較的大きくすることが好適である。
【００２３】
なお、毛羽立ちを多くする方法としては、例えば既存の不織布の片面を、針のような先の尖ったもので数回にわたり引っ掻く方法などが挙げられる。
【００２４】
また、滑り止め層を構成する不織布と、保護マット本体を構成する不織布との接合方法としては特に限定はなく、接着剤による接合方法を採ってもよいが、強固に接合することができるという理由で、互いをニードルパンチングにより接合することが好ましい。
【００２５】
上記（４）の滑り止め層に関し、不織布に塗装する熱可塑性樹脂としては特に限定はなく、例えばポリエステル樹脂、酢酸ビニル樹脂、エチレン−酢酸ビニル共重合体、エチレン−（メタ）アクリル酸共重合体、エチレン−（メタ）アクリル酸メチル共重合体、エチレン−（メタ）アクリル酸エチル共重合体、エチレン−メタクリル酸メチル−アクリル酸三元共重合体などが挙げられる。
【００２６】
不織布に対する樹脂の塗布量としては、前記不織布における樹脂塗装面側の繊維が当該樹脂により被覆される程度であって、前記不織布における樹脂塗装面側の繊維間空隙が当該樹脂により閉塞されない程度であり、具体的には、およそのところ、２００〜４００ｇ／ｍ２である。
【００２７】
上記樹脂の単独または２種以上の混合物を、不織布の一方の面全域あるいは略全域に対して、例えばスプレー塗装し、のち硬化させることにより、不織布における塗布した側の各繊維が当該樹脂により被覆され、これにより、前記塗装物により剛性を確保した不織布の繊維群が遮水シート上面に対するロック効果（係止効果）が上昇（向上）し、これにより優れた滑り止め機能を発揮する。
【００２８】
【実施例】
本発明の一実施例を図面に基づいて説明するが、本発明はこれによって限定されるものではない。
【００２９】
実施例１
本発明の保護マット（１０）の一例を図１に示す。図に示されているように、保護マット（１０）は不織布（１２）と平面網状体（１４）により構成されている。すなわち、例えば、エチレン−酢酸ビニル共重合体（ＥＶＡ）の多数の連続線条体（１６）によって形成された平面網状体（１４）が、不織布（１２）の片面側に接合（熱融着）され、当該平面網状体（１４）によって滑り止め層が形成されている。
【００３０】
上記構成の保護マット（１０）は、例えば図２に略示した装置を用いることによって能率的に製造することができる。すなわち、図示したように、一方向に向けて走行する無端ベルトを備えた搬送体（２０）の上に、長尺状の不織布（１２）が載せられながら同方向に走行している。
【００３１】
符号（２２）は、走行する不織布（１２）の上方に設けられた紡糸口金であり、その下面において、紡糸孔（図示せず。孔径は例えば、０．５ｍｍ、１ｍｍ）の多数が５ｍｍピッチで幅方向に複数列設されている。この紡糸孔から、熱可塑性樹脂の溶融物、例えばＥＶＡの溶融物が連続線条体（１６）として紡出され、下方に向けて自然落下する。なお、無端ベルトを備えた搬送体（２０）は、上記した紡出連続線条体（１６）の落下速度よりも遅い速度で移動している。これにより、紡糸孔から落下する紡出連続線条体（１６）の多数本が、走行する不織布（１２）の上面にて、互いに湾曲し、交差（交絡）しながらそれぞれ不規則な形状を描いて順次集積される。
【００３２】
不織布（１２）の上に網状に落下した紡出連続線条体（１６）の多数本は次第に固化するわけであるが、完全に固化する前に、不織布（１２）上の紡出連続線条体（１６）の多数本を加圧ロール（２６）によって加圧し、各連続線条体（１６）自身が持つ接着力で以て不織布（１２）に当該線条体を圧着するとともに連続線条体（１６）を扁平化し、平面網状体（１４）として形成せしめる。その際、交差点において互いに自己融着する。これにより、不織布（１２）と平面網状体（１４）が一体化した保護マット（１０）が得られる。
【００３３】
上記実施例では、連続線条体（１６）の多数本を不規則に湾曲させたが、これに限らず、図３に示すように、規則的に湾曲あるいは屈曲させてもよい。
【００３４】
実施例２
図４、図５に示すように、本発明の保護マット（１０）本体を構成する不織布（１２）の裏面に対し、幅１５ｍｍ、厚み１ｍｍで以て軟質合成樹脂（ＥＶＡ）を、従来公知の方法により複数列塗工して硬化させ、不織布（１２）の裏面上に複数列のＥＶＡ成形体（２８）を得た。このとき、１列のＥＶＡ成形体（２８）と、これと隣り合う他の列のＥＶＡ成形体（２８）との間に、当該ＥＶＡ成形体（２８）が付与されていない粗なる部分（３０）を、溝状に存在させた。この粗なる部分（３０）の幅は、本実施例において１ｍｍとした。
【００３５】
なお、本実施例では、ＥＶＡ成形体（２８）の各列を直線状に設けたが、これに限らず、図６に示すように、（ａ）各々を蛇行させても良いし、（ｂ）各々をＬ字状に屈曲させてもよい。もちろん、いずれの場合にも、１列のＥＶＡ成形体（２８）と、これと隣り合う他の列のＥＶＡ成形体（２８）との間に、当該ＥＶＡ成形体（２８）が付与されていない粗なる部分（３０）を溝状に設ける。
【００３６】
実施例３
本発明の保護マット（１０）本体を構成する不織布（１２）とは別に不織布を用意し、この不織布の一方の面に対し、多数本の金属針が植設された剣山状の起毛具を用いて数回引っ掻き加工（起毛加工）を行なった。これにより、前記した別の不織布の片面における繊維の立ち上がり（毛羽立ち）が多くなった。
【００３７】
その後、上記構成の不織布を、保護マット本体を構成する不織布（１２）と重ね合わせ（起毛加工を施した側を外側にして重ねあわせ）、ニードルパンチ法によって両不織布を一体化した。
【００３８】
実施例４
本発明の保護マット（１０）本体を構成する不織布（１２）の片面全域にＥＶＡをスプレー塗装し、これにより保護マット（１０）を製造した。この際、ＥＶＡの塗装は、不織布（１２）における樹脂塗布面側の繊維が当該樹脂により被覆される程度であって、不織布（１２）における樹脂塗布面側が当該樹脂により閉塞されない程度とした。具体的には、不織布（１２）の片面全域に対し、ＥＶＡ２００〜４００ｇ／ｃｍ２をスプレー塗装した。
【００３９】
なお、スプレー塗装に代えてロール塗装を行ってもよく、それ以外の塗装方法でも構わないが、不織布（１２）における樹脂塗装面側の繊維間空隙が当該樹脂により閉塞されない程度に塗装する必要があるので、どちらかといえばスプレー塗装が最適である。
【００４０】
保護マットの敷設施工
上記の実施例１〜４で得られた保護マット（１０）の敷設状態を図７に示す。図７に示すように、廃棄物処理場は、予め地盤に掘られた穴の上に、遮水シート（Ｓ）を敷設し、その上から当該遮水シート（Ｓ）を保護すべく保護マット（１０）を重ね合わせることにより構築される。
【００４１】
【発明の効果】
本発明により、遮水シートの機能を損なわず、またゴミの大量発生を招かない、優れた滑り止め機能を備えた保護マットを提供することができる。
【図面の簡単な説明】
【図１】本発明の保護マットの一実施例を示す斜視図である。
【図２】前図の保護マットの一製造装置を示す略示説明図である。
【図３】他の保護マットを示す斜視図である。
【図４】さらに他の実施例を示す斜視図である。
【図５】前図におけるＶ−Ｖ線断面図である。
【図６】さらに他の実施例を示す斜視図である。
【図７】本発明の保護マットを敷設した状態を示す部分拡大略示説明図である。
【符号の説明】
１０……保護マット
１２……不織布
１４……平面網状体
１６……連続線条体
２８……ＥＶＡ成形体
３０……粗なる部分
Ｓ……遮水シート
【図１】
0004405642.tif 000002
【図２】
0004405642.tif 000003
【図３】
0004405642.tif 000004
【図４】
0004405642.tif 000005
【図５】
0004405642.tif 000006
【図６】
0004405642.tif 000007
【図７】
0004405642.tif 000008